【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
基紙および基紙上に顔料と接着剤を主成分とする塗工層を設けた塗工紙であって、  前記基紙に少なくとも異なる３種類の無機粒子を含有し、前記無機粒子が次の（Ａ）〜（Ｃ）であることを特徴とする塗工紙。（Ａ）ホワイトカーボン（Ｂ）前記ホワイトカーボン以外のシリカ含有無機粒子（Ｃ）前記ホワイトカーボンおよび前記シリカ含有無機粒子以外の無機粒子
【請求項２】
前記塗工紙の坪量が４５ｇ／ｍ２以下であり、前記塗工層の塗工量が片面あたり２．５〜４．５ｇ／ｍ２であることを特徴とする、請求項１に記載の塗工紙。
【請求項３】
前記接着剤が澱粉および／または澱粉誘導体を含有し、  前記（Ｂ）がシリカ複合無機粒子であり、前記（Ｃ）が炭酸カルシウムであることを特徴とする、請求項１または２に記載の塗工紙。
【請求項４】
前記接着剤がスチレン−ブタジエンラテックスを含有し、前記スチレン−ブタジエンラテックス中のスチレンの割合が３５質量％以下、かつブタジエンの割合が４０質量％以上であることを特徴とする、請求項１〜３いずれか１項に記載の塗工紙。
【請求項５】
前記塗工紙をＪＩＳ  Ｐ  ８２２０：１９９８「パルプ−離解方法」で離解して得られたパルプ繊維のフィブリル化率が４．３〜５．８％であることを特徴とする、請求項１〜４いずれか１項に記載の塗工紙。 
【手続補正２】
【補正対象書類名】明細書
【補正対象項目名】０００８
【補正方法】変更
【補正の内容】
【０００８】  基紙および基紙上に顔料と接着剤を主成分とする塗工層を設けた塗工紙であって、  前記基紙中には異なる３種類の無機粒子を含有し、前記無機粒子が次の（Ａ）〜（Ｃ）であることを特徴とする塗工紙である。（Ａ）ホワイトカーボン（Ｂ）前記ホワイトカーボン以外のシリカ含有無機粒子（Ｃ）前記ホワイトカーボンおよび前記シリカ含有無機粒子以外の無機粒子
【手続補正３】
【補正対象書類名】明細書
【補正対象項目名】００１１
【補正方法】変更
【補正の内容】
【００１１】  本発明は、基紙中にホワイトカーボン、ホワイトカーボン以外のシリカ含有無機粒子、ならびに前記ホワイトカーボンおよびシリカ含有無機粒子とは異なる無機粒子を含有するものである。
【手続補正４】
【補正対象書類名】明細書
【補正対象項目名】００５５
【補正方法】変更
【補正の内容】
【００５５】（ホワイトカーボンおよびシリカ被覆再生粒子とは異なる無機粒子）  本発明においては、前記ホワイトカーボン、ホワイトカーボン以外のシリカ含有無機粒子に加えて、前記ホワイトカーボン、ホワイトカーボン以外のシリカ含有無機粒子とは異なる第三の無機粒子を含有する必要がある。
【手続補正５】
【補正対象書類名】明細書
【補正対象項目名】００５７
【補正方法】変更
【補正の内容】
【００５７】  前記第三の無機粒子としては、粒子径が０．１μm以上３．０μm未満であることが好ましく、０．３μm以上２．５μm未満であることがさらに好ましい。平均粒子径が０．１μmを下回ると、パルプ繊維間の隙間や、パルプ繊維と前記ホワイトカーボンまたはシリカ含有無機粒子との間の隙間に第三の無機粒子が保持されにくく歩留まりが低下し、不透明度が低下しやすいため好ましくない。３μm以上では不透明度が十分に向上しにくいだけでなく、前記シリカ含有無機粒子と粒子径が重複し、粒子径３μm以上の粒子の数が多くなりすぎて無機粒子が十分に基紙に固着されにくくなるため、表面強度が低下する傾向がある。
【手続補正６】
【補正対象書類名】明細書
【補正対象項目名】００５９
【補正方法】変更
【補正の内容】
【００５９】  上述のごとく、基紙中に無機粒子として、ホワイトカーボン、ホワイトカーボン以外のシリカ含有無機粒子、ホワイトカーボンおよびシリカ含有無機粒子以外の無機粒子の３種類を併用することで、坪量が４２ｇ／ｍ２と低くても、坪量４８ｇ／ｍ２と同程度の白紙不透明度および印刷不透明度を有する塗工紙が得られる。
【手続補正７】
【補正対象書類名】明細書
【補正対象項目名】００６０
【補正方法】変更
【補正の内容】
【００６０】  特に、平均粒子径が１０μm以上２５μm以下、好ましくは１２μm以上２３μm以下のホワイトカーボンと、平均粒子径が３μm以上１０μm未満、好ましくは５μm以上８μm以下のシリカ含有無機粒子と、平均粒子径が０．１μm以上３．０μm未満、好ましくは０.３μm以上２.５μm未満である、前記ホワイトカーボン、ホワイトカーボン以外のシリカ含有無機粒子とは異なる無機粒子を基紙中に含有させることで、これら３種類の無機粒子が基紙中に留まりやすくなり、白紙不透明度および印刷不透明度に優れた塗工紙が得られやすい。これは、パルプ繊維間の大きな空隙に、粒子径が比較的大きいホワイトカーボンがまず歩留まり、繊維およびホワイトカーボンとの比較的中程度の隙間に、中程度の粒子径を有するシリカ含有無機粒子が留まり、繊維、ホワイトカーボンおよびシリカ含有無機粒子との間の比較的小さな隙間に、比較的粒子径が小さいホワイトカーボンおよびシリカ含有無機粒子以外の無機粒子が留まることで、特に不透明度に優れた塗工紙が得られるものと考えられる。そのため、これら３種類の粒子は、それぞれ平均粒子径が異なっていることが好ましく、さらにはそれぞれ上述の範囲内とすることが好ましい。
【手続補正８】
【補正対象書類名】明細書
【補正対象項目名】００６１
【補正方法】変更
【補正の内容】
【００６１】  また、絶乾の原料パルプに対してホワイトカーボンの含有量を０．０１〜１．４質量％、好ましくは０．０４〜１．０質量％とし、シリカ含有無機粒子の含有量を０．１〜３．０質量％、好ましくは０．２〜０.９質量％とし、前記ホワイトカーボンおよびシリカ含有無機粒子とは異なる無機粒子の含有量を、前記ホワイトカーボンおよびホワイトカーボン以外のシリカ含有無機粒子とあわせて、基紙中の灰分で９〜１４質量％、好ましくは１０〜１３質量％となるよう含有させることで、より白紙不透明度および印刷不透明度に優れた塗工紙が得られやすい。
【手続補正９】
【補正対象書類名】明細書
【補正対象項目名】００７６
【補正方法】変更
【補正の内容】
【００７６】  上述のとおり、絶乾の原料パルプに対してホワイトカーボンの含有量を０．０１〜１．４質量％、好ましくは０．０４〜１．０質量％とし、シリカ含有無機粒子の含有量を０．１〜３．０質量％、好ましくは０．２〜０.９質量％とし、前記ホワイトカーボンおよびシリカ含有無機粒子以外の無機粒子の含有量を、前記ホワイトカーボンおよびシリカ含有無機粒子とあわせて、基紙中の灰分で９〜１４質量％、好ましくは１０〜１３質量％となるよう含有させることに加えて、塗工紙を離解して得られたパルプ繊維のフィブリル化率を４．３〜５．８％、好ましくは４．５〜５．１％とすることで、特に高い不透明度と剛度が得られるため好ましい。さらに加えて、繊維長が０．２〜１．２μｍと短いパルプ繊維が、パルプ全体の７５〜９０％であると、さらに高い不透明度を有する塗工紙が得られやすいため好ましく、さらには繊維長が１．２〜３．２ｍｍと長いパルプ繊維が、パルプ全体の５０〜７０％であると、特に高い不透明度と剛度が得られるため好ましい。
【手続補正１０】
【補正対象書類名】明細書
【補正対象項目名】００９３
【補正方法】変更
【補正の内容】
【００９３】  上述のごとく、本発明においては接着剤として、澱粉および／または澱粉誘導体を顔料に対して質量換算で１０〜４０質量部、好ましくは２０〜３０質量部と、スチレン成分が２５〜３５質量％、好ましくは３０〜３５質量％、およびブタジエン成分が４０〜５０質量％、好ましくは４０〜４５質量％であるスチレン−ブタジエンラテックスを塗料に含有することで、基紙中の無機粒子の脱落を防止しやすい、表面強度に優れた塗工紙が得られやすいため好ましい。